(57)【要約】【課題】  光の反射が押圧跡により適度に抑えられ、２ｍ離れたところから見ても炭素繊維織布がよく見え、床材、壁材として好適な内装材を製造する方法を提供する。【解決手段】    離型処理を施した平板上に、炭素繊維織布に熱硬化性樹脂を含浸したシート状中間材料を配置し、その上に厚みが１０〜５０μｍの平滑な離型フィルムと、２５〜７５デニールのマルチフィラメントを打ち込み本数８０〜１６０本／インチで製織した織布とを重ねた後、これらを通気性のないフィルムで覆い、平板と通気性のないフィルムとで覆われた内部を脱気するとともに、加熱して熱硬化性樹脂を硬化する、内装材の製造方法である。【選択図】        なし【特許請求の範囲】
【請求項１】
離型処理を施した平板上に、炭素繊維織布に熱硬化性樹脂を含浸したシート状中間材料を配置し、その上に厚みが１０〜５０μｍの平滑な離型フィルムと、２５〜７５デニールのマルチフィラメントを打ち込み本数８０〜１６０本／インチで製織した織布とを重ねた後、これらを通気性のないフィルムで覆い、平板と通気性のないフィルムとで覆われた内部を脱気するとともに、加熱して熱硬化性樹脂を硬化する、内装材の製造方法。
【発明の詳細な説明】
【技術分野】
【０００１】
本発明は、表面外観に優れた内装材の製造方法に関する。
【背景技術】
【０００２】
炭素繊維は、良好な機械物性ゆえ、航空機用途、自動車用途、一般産業用途、スポーツ用品用途に広く使用されている。
一方、上記用途に使用されているという背景からくるハイテク感から単に外観素材としても使われるようになってきた。
炭素繊維織布は、炭素繊維トウが経緯に配向しているため、炭素繊維を使用していることがよく判り、外観用途に良く使用されている。
【発明の開示】
【発明が解決しようとする課題】
【０００３】
しかしながら、航空機用途、自動車用途、一般産業用途、スポーツ用品用途に用いる際の成形方法は、外観をよくすることを主目的としていないので、炭素繊維織布を際立たせる外観を得られるものではなかった。そこで本発明では、光の反射が押圧跡により適度に抑えられ、２ｍ離れたところから見ても炭素繊維織布がよく見え、床材、壁材として好適な内装材を製造する方法を提供する。
【課題を解決するための手段】
【０００４】
本発明の要旨は、離型処理を施した平板上に、炭素繊維織布に熱硬化性樹脂を含浸したシート状中間材料を配置し、その上に厚みが１０〜５０μｍの平滑な離型フィルムと、２５〜７５デニールのマルチフィラメントを打ち込み本数８０〜１６０本／インチで製織した織布とを重ねた後、これらを通気性のないフィルムで覆い、平板と通気性のないフィルムとで覆われた内部を脱気するとともに、加熱して熱硬化性樹脂を硬化する、内装材の製造方法である。
【発明の効果】
【０００５】
光の反射が押圧跡により適度に抑えられ、２ｍ離れたところから見ても炭素繊維織布がよく見え、床材、壁材として好適な内装材を製造できる。
【発明を実施するための最良の形態】
【０００６】
（平板）
本発明では、平板上に内装材の原材料を配置する。本発明で使用する平板は、後述する熱硬化性樹脂の硬化の際の加熱に耐えるものであればよく、特に限定しない。通常繊維強化プラスチックの成形に使用される、金属製、強化繊維プラスチック製ツール材が好ましく用いられる。
平板には離型処理を施すことが必要である。離型処理は、平板上に離型剤を塗布しておくこと、平板上に後述する離型フィルムを配置することによって可能である。前者の場合は、均一塗布することが難しいことから内装材上に塗布跡が残るので、後者の方が好ましい。
【０００７】
（炭素繊維織布）
本発明で得られる内装材は、炭素繊維織布の外観と内装材表面に残る特定織布の押圧の跡によって、独特の外観を呈するものである。使用する炭素繊維織布としては、繊維分布が均一で、目空きが少ないものが好ましい。また、内装材として用いるため、ある程度大きな幅の炭素繊維等により構成されていないと織物であることがわからないため１２０００本以上の炭素単繊維からなる炭素繊維トウを製織した炭素繊維織布であることが好ましく、８００００本以下であれば内装材を適切な厚みとすることができる。
好ましく使用できる炭素繊維織布としては、炭素単繊維数１２０００本の炭素繊維トウからなる三菱レイヨン株式会社製ＴＲＫ１８０、同ＴＲＫ５１０、同ＴＲＫ１０１
が好ましい。
【０００８】
（熱硬化性樹脂）
本発明で使用する熱硬化性樹脂としては、通常強化繊維プラスチック用として用いられる熱硬化性樹脂が使用可能である。
内装材の表面外観が、特定織布の押圧の跡を有する熱硬化性樹脂の薄い層を通して炭素繊維織布が見えるように構成されているので、熱硬化性樹脂はその層の厚みで透明であることが好ましい。また、殺傷性や計時変化のない熱硬化性樹脂であることが好ましい。
また、加熱温度があまり高いと内装材の製造コストが高くなるので、室温〜１５０℃で硬化するものが好ましい。
好適に用いられる熱硬化性樹脂としては、エポキシ樹脂が挙げられ、具体的には三菱レイヨン株式会社製エポキシ樹脂組成物＃３５０が挙げられる。
炭素繊維織布に熱硬化性樹脂を含浸してシート状中間材料を得る方法としては、いわゆるプリプレグを製造する工程がそのまま用いることができる。例えば、炭素繊維織布の上下面に熱硬化性樹脂を圧延したシートを重ね、加圧加熱して得ることができる。
【０００９】
（離型フィルム）
本発明では、１）後述する織布の押圧跡を適度に内装材に残すため、２）内装材と織布の接着を防ぐために、シート状中間材料の上に厚みが１０〜５０μｍの平滑な離型フィルムを配置することが必要である。
離型フィルムとしては、離型性のないフィルムに離型剤を塗布しても良いが、平板のところで述べたように離型剤の使用は避けた方がよい。好ましく用いられる離型フィルムとしては、旭硝子株式会社製アフレックスフィルムが挙げられ、最も好ましいのは、２５μｍ厚のアフレックスフィルムである。
【００１０】
（織布）
本発明で、内装材に適度な押圧跡を残すために２５〜７５デニールのマルチフィラメントを打ち込み本数８０〜１６０本／インチで製織した織布を用いる。この範囲内の繊度、打ち込み本数とすることにより、内装材表面に押圧跡が残るとともに、その跡のざらつき感が抑えられる。構成する繊維としては、ポリエステル、ナイロン等が挙げられる。
【００１１】
（成形）
以上の配置を終えた後は、バグ成形、オートクレーブ成形と呼ばれる成形方法でシート状中間材料が硬化され内装材が得られる。したがって、以下の工程で用いる副資材、加熱に要する装置、脱気に要する装置は、公知のバグ成形、オートクレーブ成形に用いるものがそのまま利用可能である（図１）。
好適に使用できる副資材、加熱に要する装置、脱気に要する装置等を以下に示す。
【００１２】
バギングフィルム  バギングフィルム（ＨＳ−８１７１−６６６）  ＲＩＣＭＯＮＤ
シーラントテープ  ＲＳ２００
１／２×１／８×２５                        ＲＩＣＭＯＮＤ
ナイロンタフタ    ナイロンタフタ＃１５                        東レ株式会社
離型フィルム      アフレックスフィルム２５μ  １２００−ＮＴ
旭硝子株式会社
不織布            ＡＩＲＷＥＡＶＥＮ  Ｎ−１０                ＡＩＲＴＥＣＨ
加熱に要する装置  オートクレーブ
脱気に要する装置  真空ポンプ
【００１３】
（成形条件）
シート状中間材料の加熱、脱気（減圧）条件は、使用する熱硬化性樹脂に合わせて決めればよい。三菱レイヨン株式会社製エポキシ樹脂組成物＃３５０を使用する場合は、図２に示す温度プロファイル、脱気（減圧）プロファイルが好ましい。
【００１４】
（内装材としてに利用方法）
得られた内装材は、床、壁に敷き詰めやすい大きさに切断した後、押圧跡のない平滑な面に粘着材を付け内装材となる。
内装材は、粘着材により床、壁に固定される。粘着材としては、通常の両面テープやシート状接着剤が使用可能である。
切断は、刃物による切断でも良いが、精度良く切断するにはウォータージェットによる切断が好ましい。
（実施例）
【００１５】
以下、実施例により本発明を具体的に説明する。
（実施例１）
表２に示す材料を用意した。
ベースプレート上に平板５を配置し、その上に離型フィルム４、シート状中間材料６、離型フィルム４、織布３をこの順に配置した。この上に吸い口７を気密に取り付けたバギングフィルム１をかぶせ、バギングフィルムの外周をシーラントテープ２でベースプレーに気密に貼り付けた。吸い口下部には不織布８を置き、バギングフィルム内部の脱気を効率よく行えるようにした。そして、ベースプレートごとオートクレーブ中に移動し、吸い口を真空ポンプに連通したオートクレーブ装置内のホースに接続し、オートクレーブ内部を加熱加圧した（図２）。
得られた内装材は、光の反射が押圧跡により適度に抑えられ、２ｍ離れたところから見ても炭素繊維織布がよく見え、床材、壁材として好適なものであった。
【００１６】
【表１】
2007106013.tif 000002
【図面の簡単な説明】
【００１７】
【図１】バグ形態を表す断面図である。
【図２】成形条件の示すグラフである。
【符号の説明】
【００１８】
１    バギングフィルム
２    シーラントテープ
３    織布
４    離型フィルム
５    平板
６    炭素繊維織布に熱硬化性樹脂を含浸したシート状中間材料
７    吸い口
８    不織布
【産業上の利用可能性】
【００１９】
光の反射が押圧跡により適度に抑えられ、２ｍ離れたところから見ても炭素繊維織布がよく見え、床材、壁材として好適な内装材を製造する方法を提供する。
【図１】
2007106013.tif 000003
【図２】
2007106013.tif 000004